ФЕРРИТНАЯ НЕРЖАВЕЮЩАЯ СТАЛЬ

1. Ферритная нержавеющая сталь, обладающая превосходными коррозионными свойствами и характеристиками формования листов, отличающаяся тем, что состоит (в процентах по массе) из 0,003-0,035 мас. % углерода, 0,05-1,0 мас. % кремния, 0,10-0,8 мас. % марганца, 18-24 мас. % хрома, 0,05-0,8 мас. % никеля, 0,003-2,5 мас. % молибдена, 0,2-0,8 мас. % меди, 0,003-0,05 мас. % азота, 0,05-1,0 мас. % титана, 0,05-1,0 мас. % ниобия, 0,03-0,5 мас. % ванадия, 0,010-0,04 мас. % алюминия, и С + N в совокупности составляет менее 0,06 мас. %, а остальное - железо и неизбежные примеси, причем отношение
(Ti + Nb) / (С + N) составляет 8 или более и менее 40,
а отношение
eq
eq
Ti / C = (Ti + 0,515⋅Nb + 0,940⋅V) / (С + 0,858⋅N) составляет 6 или более и менее 40,
eq
L = 5,8⋅Nb + 5⋅Ti⋅Si составляет 3,3 или более, и сталь получают по технологии AOD (аргоно-кислородное обезуглероживание).
2. Ферритная нержавеющая сталь по п. 1, отличающаяся тем, что содержание углерода составляет менее 0,03 мас. %, но по меньшей мере 0,003 мас. %.
3. Ферритная нержавеющая сталь по любому из предшествующих пунктов, отличающаяся тем, что содержание марганца составляет 0,10 0,65 мас. %.
4. Ферритная нержавеющая сталь по любому из предшествующих пунктов, отличающаяся тем, что содержание хрома составляет менее 22,0 мас. %, но по меньшей мере 20,0 мас. %.
5. Ферритная нержавеющая сталь по любому из предшествующих пунктов, отличающаяся тем, что содержание никеля составляет менее 0,5 мас. %, но по меньшей мере 0,05 мас. %.
6. Ферритная нержавеющая сталь по любому из предшествующих пунктов, отличающаяся тем, что содержание молибдена составляет 0,003-0,5 мас. % в коррозионных средах с нейтральными или высокими значениями рН > 4.
7. Ферритная нержавеющая сталь по любому из предшествующих пунктов, отличающаяся тем, что содержание молибдена составляет 0,5-2,5 мас. % в высококоррозионных средах с низкими кислотными значениями рН ≤ 4.
8. Ферритная нержавеющая сталь по любому из предшествующих пунктов, отличающаяся тем, что содержание меди составляет менее 0,5 мас. %, но по меньшей мере 0,2 мас. %.
9. Ферритная нержавеющая сталь по любому из предшествующих пунктов, отличающаяся тем, что содержание азота составляет менее 0,03 мас. %, но по меньшей мере 0,003 мас. %.
10. Ферритная нержавеющая сталь по любому из предшествующих пунктов, отличающаяся тем, что содержание титана составляет 0,07-0,40 мас. %.
11. Ферритная нержавеющая сталь по любому из предшествующих пунктов, отличающаяся тем, что содержание ванадия составляет 0,03 0,20 мас. %.
12. Ферритная нержавеющая сталь по любому из предшествующих пунктов, отличающаяся тем, что отношение
(Ti + Nb) / (С + N) составляет 20 или более и менее 30.
13. Ферритная нержавеющая сталь по любому из предшествующих пунктов, отличающаяся тем, что отношение
eq
eq
Ti / C = (Ti + 0,515⋅Nb + 0,940⋅V) / (С + 0,858⋅N) составляет 15 или более и менее 30.
eq
14. Ферритная нержавеющая сталь по любому из предшествующих пунктов, отличающаяся тем, что L = 5,8⋅Nb + 5⋅Ti⋅Si составляет 4,5 или более.